(57)【要約】従来技術においては、高いエネルギー密度のフロー電池の実現が望まれる。縮合芳香族化合物とリチウムとが溶解した第１液体と、前記第１液体に浸漬される第１電極と、第１収容部と第１透過抑制部とを備える第１循環機構と、を備え、前記縮合芳香族化合物が溶解した前記第１液体は、前記リチウムの溶媒和電子を放出させ、前記リチウムをカチオンとして溶解する性質を有し、前記第１電極上において、前記第１液体に溶解した前記リチウムが析出することで、析出リチウム粒子が発生し、前記第１循環機構は、前記第１電極と前記第１収容部との間で、前記第１液体を循環させ、前記第１循環機構は、前記第１電極上に発生した前記析出リチウム粒子を、前記第１収容部に、移動させ、前記第１透過抑制部は、前記第１液体が前記第１収容部から前記第１電極に流出する経路に、設けられ、前記析出リチウム粒子の透過を抑制する、フロー電池。
2018016247.tif 000002
【特許請求の範囲】
【請求項１】
縮合芳香族化合物とリチウムとが溶解した第１液体と、
前記第１液体に浸漬される第１電極と、
第１収容部と第１透過抑制部とを備える第１循環機構と、
を備え、
前記縮合芳香族化合物が溶解した前記第１液体は、前記リチウムの溶媒和電子を放出させ、前記リチウムをカチオンとして溶解する性質を有し、
前記第１電極上において、前記第１液体に溶解した前記リチウムが析出することで、析出リチウム粒子が発生し、
前記第１循環機構は、前記第１電極と前記第１収容部との間で、前記第１液体を循環させ、
前記第１循環機構は、前記第１電極上に発生した前記析出リチウム粒子を、前記第１収容部に、移動させ、
前記第１透過抑制部は、前記第１液体が前記第１収容部から前記第１電極に流出する経路に、設けられ、
前記第１透過抑制部は、前記析出リチウム粒子の透過を抑制する、
フロー電池。
【請求項２】
充電時においては、前記縮合芳香族化合物は前記第１電極上において還元され、かつ、前記第１電極上において前記第１液体に溶解した前記リチウムが析出することで前記析出リチウム粒子が発生し、
放電時においては、前記縮合芳香族化合物は前記第１電極上において酸化され、かつ、前記析出リチウム粒子が前記リチウムとして前記第１液体に溶解する、
請求項１に記載のフロー電池。
【請求項３】
前記第１透過抑制部は、前記析出リチウム粒子を濾過するフィルターであり、
前記フィルターは、ガラス繊維濾紙、ポリプロピレン不織布、ポリエチレン不織布、前記リチウムと反応しない金属メッシュ、のうちの少なくとも１つである、
請求項１または２に記載のフロー電池。
【請求項４】
前記縮合芳香族化合物は、フェナントレン、ビフェニル、Ｏ−ターフェニル、ｔｒａｎｓ−スティルベン、トリフェニレン、アントラセン、ブチロフェノン、バレロフェノン、アセナフテン、アセナフチレン、フルオランテン、ベンジル、からなる群より選ばれる少なくとも１種である、請求項１から３のいずれかに記載のフロー電池。
【請求項５】
電解質塩をさらに備え、
前記電解質塩は、前記第１液体と前記第２液体とのうちの少なくとも一方に溶解しており、
前記第１液体における前記電解質塩の濃度は、前記第１液体における前記縮合芳香族化合物の濃度以下である、
請求項１から４のいずれかに記載のフロー電池。
【請求項６】
前記第１液体における前記電解質塩の濃度は、前記第２液体における前記電解質塩の濃度よりも、低い、
請求項５に記載のフロー電池。
【請求項７】
前記電解質塩は、前記第２液体に溶解しており、前記第１液体に溶解していない、
請求項６に記載のフロー電池。
【請求項８】
前記電解質塩は、ＬｉＢＦ４、ＬｉＮ（ＳＯ２ＣＦ３）２、ＬｉＮ（ＳＯ２Ｆ）２、ＬｉＣＦ３ＳＯ３、からなる群より選ばれる少なくとも１つである、
請求項５から７のいずれかに記載のフロー電池。
【請求項９】
前記第１液体には、電解質塩が溶解し、
前記電解質塩は、ＬｉＰＦ６である、
請求項１から８のいずれかに記載のフロー電池。
【請求項１０】
前記第１液体は、テトラヒドロフラン、２メチル−テトラヒドロフラン、１，２ジメトキシエタン、２，５−ジメチルテトラヒドロフラン、ジエトキシエタン、ジブトキシエタン、ジエチレングリコールジメチルエーテル、トリエチレングリコールジメチルエーテル、テトラエチレングリコールジメチルエーテル、３メチルスルホラン、テトラヒドロフルフリルアミン、からなる群より選ばれる少なくとも１種を含む、
請求項１から９のいずれかに記載のフロー電池。
【請求項１１】
第２電極側メディエータが溶解した第２液体と、
前記第１電極の対極であり、前記第２液体に浸漬される第２電極と、
前記第２液体に浸漬される第２活物質と、
前記第１電極および前記第１液体と前記第２電極および前記第２液体との間を隔離する隔離部と、
をさらに備え、
前記第２電極側メディエータは、前記第２電極により、酸化および還元され、
前記第２電極側メディエータは、前記第２活物質により、酸化および還元される、
請求項１から１０のいずれかに記載のフロー電池。
【請求項１２】
前記第２液体には、リチウムが溶解され、
前記第２活物質は、前記リチウムを吸蔵および放出する性質を有する物質であり、
充電時においては、前記第２電極側メディエータは前記第２電極上において酸化され、かつ、前記第２電極上において酸化された前記第２電極側メディエータは前記第２活物質により還元されるとともに前記第２活物質は前記リチウムを放出し、
放電時においては、前記第２電極側メディエータは前記第２電極上において還元され、かつ、前記第２電極上において還元された前記第２電極側メディエータは前記第２活物質により酸化されるとともに前記第２活物質は前記リチウムを吸蔵する、
請求項１１に記載のフロー電池。
【請求項１３】
前記第２電極側メディエータは、テトラチアフルバレンである、
請求項１１または１２に記載のフロー電池。
【請求項１４】
前記第２活物質は、リン酸鉄リチウムである、
請求項１１から１３のいずれかに記載のフロー電池。
【請求項１５】
第２循環機構をさらに備え、
前記第２循環機構は、前記第２電極と前記第２活物質との間で、前記第２液体を循環させる、
請求項１１から１４のいずれかに記載のフロー電池。
【請求項１６】
前記第２循環機構は、第２収容部を備え、
前記第２活物質と前記第２液体とは、前記第２収容部に、収容され、
前記第２循環機構は、前記第２電極と前記第２収容部との間で、前記第２液体を循環させ、
前記第２収容部において前記第２活物質と前記第２液体とが接触することにより、前記第２電極側メディエータは、前記第２活物質により、酸化および還元される、
請求項１５に記載のフロー電池。
【請求項１７】
前記第２循環機構は、前記第２活物質の透過を抑制する第２透過抑制部を備え、
前記第２透過抑制部は、前記第２液体が前記第２収容部から前記第２電極に流出する経路に、設けられる、
請求項１６に記載のフロー電池。
【発明の詳細な説明】
【技術分野】
【０００１】
本開示は、フロー電池に関する。
【背景技術】
【０００２】
特許文献１には、金属粒子からなる固体状負極活物質粒子と非水系溶媒とを含むスラリー状の負極液を用いたレドックスフロー電池が、開示されている。
【先行技術文献】
【特許文献】
【０００３】
【特許文献１】特許第５４１７４４１号公報
【発明の概要】
【発明が解決しようとする課題】
【０００４】
従来技術においては、高いエネルギー密度のフロー電池の実現が望まれる。
【課題を解決するための手段】
【０００５】
本開示の一様態におけるフロー電池は、縮合芳香族化合物とリチウムとが溶解した第１液体と、前記第１液体に浸漬される第１電極と、第１収容部と第１透過抑制部とを備える第１循環機構と、を備え、前記縮合芳香族化合物が溶解した前記第１液体は、前記リチウムの溶媒和電子を放出させ、前記リチウムをカチオンとして溶解する性質を有し、前記第１電極上において、前記第１液体に溶解した前記リチウムが析出することで、析出リチウム粒子が発生し、前記第１循環機構は、前記第１電極と前記第１収容部との間で、前記第１液体を循環させ、前記第１循環機構は、前記第１電極上に発生した前記析出リチウム粒子を、前記第１収容部に、移動させ、前記第１透過抑制部は、前記第１液体が前記第１収容部から前記第１電極に流出する経路に、設けられ、前記第１透過抑制部は、前記析出リチウム粒子の透過を抑制する。
【発明の効果】
【０００６】
本開示によれば、高いエネルギー密度のフロー電池を実現できる。
【図面の簡単な説明】
【０００７】
【図１】図１は、実施の形態１におけるフロー電池１０００の概略構成を示すブロック図である。
【図２】図２は、縮合芳香族化合物の電位の測定結果を示す図である。
【図３】図３は、実施の形態２におけるフロー電池２０００の概略構成を示すブロック図である。
【図４】図４は、縮合芳香族化合物の電位の測定結果を示す図である。
【図５】図５は、ビフェニル溶液の電位の測定結果を示す図である。
【図６】図６は、ビフェニル溶液の電位の測定結果を示す図である。
【図７】図７は、ビフェニル溶液の電位の測定結果を示す図である。
【図８】図８は、ビフェニル溶液の電位の測定結果を示す図である。
【図９】図９は、ｔｒａｎｓ−スティルベン溶液の電位の測定結果を示す図である。
【図１０】図１０は、ビフェニル溶液の電位の測定結果を示す図である。
【図１１】図１１は、ｔｒａｎｓ−スティルベン溶液の電位の測定結果を示す図である。
【図１２】図１２は、第１液体のサンプルを示す図である。
【図１３】図１３は、第１液体の別のサンプルを示す図である。
【発明を実施するための形態】
【０００８】
以下、本開示の実施の形態が、図面を参照しながら、説明される。
【０００９】
（実施の形態１）
図１は、実施の形態１におけるフロー電池１０００の概略構成を示すブロック図である。
【００１０】
実施の形態１におけるフロー電池１０００は、第１液体１１０と、第１電極２１０と、第１循環機構５１０と、を備える。
【００１１】
第１液体１１０は、縮合芳香族化合物とリチウムとが溶解した液体である。
【００１２】
第１電極２１０は、第１液体１１０に浸漬される電極である。
【００１３】
第１循環機構５１０は、第１収容部５１１と第１透過抑制部５１２とを備える。
【００１４】
縮合芳香族化合物が溶解した第１液体１１０は、リチウムの溶媒和電子を放出させ、リチウムをカチオンとして溶解する性質を有する。
【００１５】
第１電極２１０上において、第１液体１１０に溶解したリチウムが析出することで、析出リチウム粒子７００が発生する。
【００１６】
第１循環機構５１０は、第１電極２１０と第１収容部５１１との間で、第１液体１１０を循環させる。
【００１７】
第１循環機構５１０は、第１電極２１０上に発生した析出リチウム粒子７００を、第１収容部５１１に、移動させる。
【００１８】
第１透過抑制部５１２は、第１液体１１０が第１収容部５１１から第１電極２１０に流出する経路（図１に示される例では、配管５１３）に、設けられる。
【００１９】
第１透過抑制部５１２は、析出リチウム粒子７００の透過を抑制する。
【００２０】
以上の構成によれば、高いエネルギー密度と長いサイクル寿命とを両立したフロー電池を実現できる。
【００２１】
すなわち、以上の構成によれば、縮合芳香族化合物が溶解した第１液体１１０が溶解できる量を超えるリチウムを第１電極２１０の対極側に持たせることができる。このため、第１液体１１０に溶解させるリチウムと析出リチウム粒子７００とで決定される多量のリチウムに基づく、高い容量密度を得ることができる。これにより、高いエネルギー密度および高い容量を実現できる。
【００２２】
また、以上の構成によれば、第１液体１１０が第１収容部５１１から第１電極２１０に流出する経路においては、析出リチウム粒子７００そのものは循環させずに、リチウムが溶解した第１液体１１０のみを循環させることができる。このため、析出リチウム粒子７００による配管などの詰まり等の発生を低減できる。したがって、サイクル寿命が長いフロー電池を実現できる。
【００２３】
また、以上の構成によれば、縮合芳香族化合物として、平衡電位（ｖｓ．Ｌｉ／Ｌｉ＋）が比較的低い物質を用いることができる。これにより、より電位の低いフロー電池の負極を実現できる。このため、高い電池電圧（放電電圧）を有するフロー電池を実現できる。
【００２４】
なお、実施の形態１におけるフロー電池１０００においては、フロー電池１０００の充電時（すなわち、フロー電池１０００の外部から第１電極２１０に電子が供給される状態）においては、縮合芳香族化合物は第１電極２１０上において還元され、かつ、第１電極２１０上において第１液体１１０に溶解したリチウムが析出することで析出リチウム粒子７００が発生してもよい。
【００２５】
また、フロー電池１０００の放電時（すなわち、第１電極２１０からフロー電池１０００の外部に電子が放出される状態）においては、縮合芳香族化合物は第１電極２１０上において酸化され、かつ、析出リチウム粒子７００がリチウムとして第１液体１１０に溶解してもよい。
【００２６】
以上の構成によれば、充電時において、より多くの析出リチウム粒子７００を発生させることができる。さらに、放電時において、多くの析出リチウム粒子７００をリチウム源として利用できる。これにより、充放電の容量を増加させることができる。
【００２７】
例えば、第１液体１１０が第１電極２１０に接触することにより、縮合芳香族化合物は、第１電極２１０により、酸化または還元される。
【００２８】
なお、実施の形態１におけるフロー電池１０００においては、縮合芳香族化合物は、フェナントレン、ビフェニル、Ｏ−ターフェニル、ｔｒａｎｓ−スティルベン、トリフェニレン、アントラセン、からなる群より選ばれる少なくとも１種であってもよい。
【００２９】
以上の構成によれば、電位的に卑な性質を有する縮合芳香族化合物が溶解した第１液体１１０を実現できる。縮合芳香族化合物を含む溶液（例えば、エーテル溶液）は、リチウム（例えば、リチウム金属）を溶解する能力を有する。リチウムは、電子を離して、カチオンとなり易い。このため、溶液中の縮合芳香族化合物に電子を渡して、カチオンとなり、当該溶液に溶解する。このとき、電子を受け取った縮合芳香族化合物は電子と溶媒和する。電子と溶媒和することで、縮合芳香族化合物は、アニオンとして振る舞う。このため、縮合芳香族化合物を含む溶液そのものがイオン導電性を有する。ここで、縮合芳香族化合物を含む溶液中には、Ｌｉカチオンと電子が当量存在する。このため、縮合芳香族化合物を含む溶液自体には、還元性の強い（言い換えれば、電位的に卑な）性質を持たせることができる。
【００３０】
例えば、縮合芳香族化合物が溶解した第１液体１１０にリチウムと反応しない電極を浸漬し、リチウム金属との電位を測定すれば、かなり卑な電位が観測される。観測される電位は、縮合芳香族化合物と電子の溶媒和の程度（すなわち、縮合芳香族化合物の種類）によって、決定される。卑な電位を生じる縮合芳香族化合物としては、フェナントレン、ビフェニル、Ｏ−ターフェニル、ｔｒａｎｓ−スティルベン、トリフェニレン、アントラセン、など、が挙げられる。
【００３１】
図２は、縮合芳香族化合物の電位の測定結果を示す図である。
【００３２】
２×２ｃｍの銅箔をポリプロピレン製微多孔性セパレータで包んだものの全体を、多量のリチウム金属箔で包んだ。これに、銅箔とリチウム金属にタブを取り付けた。その後、これに、ラミネート外装を取り付けた。これに、図２に示される各モル濃度（Ｍ）で縮合芳香族化合物を溶かした２ＭｅＴＨＦを注液した後、ラミネート外装を熱融着して密閉した。以上により、縮合芳香族化合物ごとに電位測定用セルを作製した。図２には、この電位測定用セルを用いてリチウム金属基準で測定された電位（Ｖｖｓ．Ｌｉ／Ｌｉ＋）が示されている。
【００３３】
なお、実施の形態１におけるフロー電池１０００においては、第１液体１１０は、エーテル溶液であってもよい。
【００３４】
以上の構成によれば、第１液体１１０として、縮合芳香族化合物を含んだ電解液を実現できる。すなわち、縮合芳香族化合物の溶媒が電子導電性を持たないエーテル溶液であるので、当該エーテル溶液自体が電解液としての性質を有することができる。
【００３５】
エーテルとしては、一般に公知の環状エーテルと鎖状エーテルとのうちの少なくとも１種が用いられうる。環状エーテルとしては、テトラヒドロフラン（ＴＨＦ）、ジオキサン（ＤＯ）、２−メチルテトラヒドロフラン（２ＭｅＴＨＦ）、４−メチルジオキサン（４ＭｅＤＯ）、など、が用いられうる。鎖状エーテルとしては、グライム類、など、が用いられうる。
【００３６】
なお、図１においては、一例として、第１電極２１０は負極であり、かつ、第２電極２２０は正極であるとして、表記されている。
【００３７】
なお、第２電極２２０として、相対的に電位の低い電極を用いれば、第１電極２１０は、正極にもなりうる。
【００３８】
すなわち、第１電極２１０は正極であり、かつ、第２電極２２０は負極であってもよい。
【００３９】
第１電極２１０は、縮合芳香族化合物の反応場として作用する表面を有する電極であってもよい。
【００４０】
この場合、第１電極２１０として、第１液体１１０に対して安定な材料が用いられうる。さらに、第１電極２１０として、電極反応である電気化学反応に対して安定な材料が用いられうる。例えば、第１電極２１０として、金属（ステンレス鋼、鉄、銅、ニッケル、など）、カーボン、など、が用いられうる。
【００４１】
第１電極２１０は、その表面積を増大させた構造（例えば、メッシュ、不織布、表面粗化処理板、焼結多孔体、など）であってもよい。これによれば、第１電極２１０の比表面積が大きくなる。これにより、縮合芳香族化合物の酸化反応または還元反応を、より進行し易くできる。
【００４２】
第２電極２２０は、集電体と、集電体上に設けられた活物質と、を備える構成であってもよい。これにより、例えば、高容量な活物質を用いることができる。第２電極２２０の活物質としては、リチウムイオンを可逆に吸蔵および放出する特性を有する化合物が用いられうる。
【００４３】
もしくは、第２電極２２０は、リチウム金属であってもよい。第２電極２２０として、リチウム金属を用いた場合、金属正極としての溶解析出の制御が容易となり、かつ、高容量を実現できる。
【００４４】
なお、実施の形態１におけるフロー電池１０００は、隔離部４００をさらに備えてもよい。
【００４５】
隔離部４００は、第１電極２１０および第１液体１１０と第２電極２２０との間を隔離する。
【００４６】
隔離部４００は、公知の二次電池に用いられるような、微多孔膜（多孔体）であってもよい。
【００４７】
もしくは、隔離部４００は、ガラス繊維を不織布に織り込んだガラスペーパーなどの多孔膜であってもよい。
【００４８】
もしくは、隔離部４００は、イオン伝導性（リチウムイオン伝導性）を有する隔膜であってもよい。例えば、隔離部４００は、イオン交換樹脂膜（例えば、カチオン交換膜、アニオン交換膜、など）、または、固体電解質膜、など、であってもよい。
【００４９】
第１循環機構５１０は、例えば、配管、タンク、ポンプ、バルブ、などを備える機構であってもよい。
【００５０】
なお、実施の形態１においては、第１収容部５１１は、例えば、タンクであってもよい。
【００５１】
また、第１収容部５１１は、縮合芳香族化合物が溶解した第１液体１１０を、収容していてもよい。
【００５２】
また、図１に示されるように、実施の形態１におけるフロー電池１０００は、電気化学反応部６００と、正極端子２２１と、負極端子２１１と、をさらに備えてもよい。
【００５３】
電気化学反応部６００は、隔離部４００により、負極室６１０と正極室６２０とに、分離されている。
【００５４】
負極室６１０には、負極となる電極（図１に示される例では、第１電極２１０）が、配置される。
【００５５】
負極端子２１１は、負極となる電極に、接続される。
【００５６】
正極室６２０には、正極となる電極（図１に示される例では、第２電極２２０）が、配置される。
【００５７】
正極端子２２１は、正極となる電極に、接続される。
【００５８】
負極端子２１１と正極端子２２１とは、例えば、充放電装置に接続される。充放電装置により、負極端子２１１と正極端子２２１との間に電圧が印加されるか、または、負極端子２１１と正極端子２２１との間から電力が取り出される。
【００５９】
また、図１に示されるように、実施の形態１におけるフロー電池１０００においては、第１循環機構５１０は、配管５１４と、配管５１３と、ポンプ５１５と、を備えてもよい。
【００６０】
配管５１４の一端は、負極室６１０と正極室６２０とのうち、第１電極２１０が配置される方（図１に示される例では、負極室６１０）に、接続される。
【００６１】
配管５１４の別の一端は、第１収容部５１１の第１液体１１０の流入口側に、接続される。
【００６２】
配管５１３の一端は、第１収容部５１１の第１液体１１０の流出口側に、接続される。
【００６３】
配管５１３の別の一端は、負極室６１０と正極室６２０とのうち、第１電極２１０が配置される方（図１に示される例では、負極室６１０）に、接続される。
【００６４】
ポンプ５１５は、例えば、配管５１４に設けられる。もしくは、ポンプ５１５は、配管５１３に設けられてもよい。
【００６５】
第１透過抑制部５１２は、例えば、第１収容部５１１と配管５１３との接合部に、設けられてもよい。
【００６６】
なお、実施の形態１におけるフロー電池１０００においては、第１透過抑制部５１２は、析出リチウム粒子７００を濾過するフィルターであってもよい。
【００６７】
このとき、当該フィルターは、ガラス繊維濾紙、ポリプロピレン不織布、ポリエチレン不織布、前記リチウムと反応しない金属メッシュ、のうちの少なくとも１つであってもよい。
【００６８】
以上の構成によれば、析出リチウム粒子７００が第１電極２１０側へ流出することを、より抑制できる。このため、第１循環機構５１０の部材（例えば、配管）の内部の析出リチウム粒子７００による目詰まりを、より防止できる。
【００６９】
フィルターは、析出リチウム粒子７００の所定の粒径（例えば、目詰まりを生じさせうる粒子径）よりも小さい孔を有する部材であってもよい。フィルターの材料としては、析出リチウム粒子７００および第１液体１１０などと反応しない材料が用いられうる。
【００７０】
以上の構成によれば、第１収容部５１１の内部において、第１液体１１０の流動とともに、析出リチウム粒子７００の流動が生じても、析出リチウム粒子７００が第１収容部５１１から流出することを防止できる。
【００７１】
図１に示される例では、第１収容部５１１に収容されている第１液体１１０は、第１透過抑制部５１２と配管５１３とを通過して、負極室６１０に、供給される。
【００７２】
これにより、第１液体１１０に溶解している縮合芳香族化合物は、第１電極２１０により、酸化または還元される。
【００７３】
その後、酸化または還元された縮合芳香族化合物が溶解した第１液体１１０は、配管５１４とポンプ５１５とを通過して、第１収容部５１１に、供給される。
【００７４】
なお、第１液体１１０の循環の制御は、例えば、ポンプ５１５により行われてもよい。すなわち、ポンプ５１５により、適宜、第１液体１１０の供給の開始、または、供給の停止、または、供給量などの調整、が行われる。
【００７５】
もしくは、第１液体１１０の循環の制御は、ポンプ５１５とは異なる別の手段（例えば、バルブなど）により、行われてもよい。
【００７６】
なお、隔離部４００を隔てて、負極室６１０側と正極室６２０側とで、それぞれ、異なる組成の電解液（溶媒）が用いられてもよい。
【００７７】
もしくは、正極室６２０側と負極室６１０側とで、同じ組成の電解液（溶媒）が用いられてもよい。
【００７８】
＜充放電プロセスの説明＞
実施の形態１におけるフロー電池１０００の充放電プロセスが、以下に、説明される。
【００７９】
なお、具体的に、下記の構成である動作例が例示されながら、充放電プロセスが説明される。
【００８０】
すなわち、本動作例では、第１電極２１０は、負極であり、ステンレス鋼であるとする。
【００８１】
また、本動作例では、第１液体１１０は、縮合芳香族化合物が溶解したエーテル溶液であるとする。
【００８２】
また、本動作例では、縮合芳香族化合物は、フェナントレン（以下、ＰＮＴと表記される）であるとする。
【００８３】
また、本動作例では、第２電極２２０は、正極であり、集電体（ステンレス鋼）と、集電体上に設けられた活物質であるリン酸鉄リチウム（ＬｉＦｅＰＯ４）と、を備える構成であるとする。
【００８４】
また、本動作例では、第１液体１１０（縮合芳香族化合物が溶解したエーテル溶液）が溶解できるリチウム量を超えるリチウムを正極側に持たせる。このリチウム量が電池容量を支配するように設計する。
【００８５】
［充電プロセスの説明］
まず、充電反応が、説明される。
【００８６】
第１電極２１０と第２電極２２０との間に、電圧が印加されることにより、充電が行われる。
【００８７】
（正極側の反応）
電圧の印加により、正極である第２電極２２０では、正極側の活物質の酸化反応が起こる。すなわち、正極側の活物質から、リチウムイオンが放出される。これにより、第２電極２２０からフロー電池の外部に電子が放出される。
【００８８】
例えば、本動作例では、下記の反応が生じる。
ＬｉＦｅＰＯ４  →  ＦｅＰＯ４  ＋  Ｌｉ＋  ＋  ｅ−
【００８９】
なお、発生したリチウムイオン（Ｌｉ＋）の一部は、隔離部４００を通じて、第１液体１１０に移動しうる。
【００９０】
放電状態で電池を組み立てた場合、リチウムは正極側に存在する。上述のように、正極が酸化されることで引き抜かれたリチウムは、隔膜を通して、負極側に泳動する。
【００９１】
（負極側の反応）
電圧の印加により、負極である第１電極２１０にフロー電池の外部から電子が供給される。これにより、第１電極２１０上で電子を受け取ったリチウムイオンは、リチウム原子となる。
【００９２】
例えば、本動作例では、下記の反応が生じる。
Ｌｉ＋  ＋  ｅ−  →  Ｌｉ
【００９３】
しかし、当該リチウム原子は、その周りに存在する第１液体１１０に溶解する。すなわち、第１電極２１０上では、縮合芳香族化合物の還元反応が起こる。
【００９４】
例えば、本動作例では、下記の反応が生じる。
Ｌｉ  →  Ｌｉ＋  ＋  ｅ−
ＰＮＴ  ＋  Ｌｉ＋  ＋  ｅ−  →  ＰＮＴ・Ｌｉ
【００９５】
さらに充電が進むと、第１液体１１０中のリチウム濃度が飽和状態に達する。この飽和状態で生成したリチウムは、第１液体１１０には溶けきれなくなる。その結果、この飽和状態で生成したリチウムは、第１電極２１０上に、析出リチウム粒子７００として、析出する。
【００９６】
例えば、本動作例では、下記の反応が生じる。
Ｌｉ＋  ＋  ｅ−  →  Ｌｉ
【００９７】
第１循環機構５１０により、第１電極２１０上に析出した析出リチウム粒子７００が、第１収容部５１１まで、移動（供給）させられる。
【００９８】
すなわち、第１電極２１０の近傍には、常に流れがある。このため、この流れに乗って、生成した析出リチウム粒子７００は流出し、第１収容部５１１へ送られる。
【００９９】
第１収容部５１１に送られた析出リチウム粒子７００は、さらに流れに乗って、再び第１収容部５１１から第１電極２１０側へ、流出しようとする。しかし、析出リチウム粒子７００は、第１収容部５１１の送出口に設けられた第１透過抑制部５１２にトラップされる。このため、析出リチウム粒子７００は、第１電極２１０側には、送出されない。したがって、析出リチウム粒子７００は、第１収容部５１１内に貯蔵される。
【０１００】
以上の充電反応は、正極側の活物質が完全充電状態に到達するまで、進行しうる。
【０１０１】
［放電プロセスの説明］
次に、満充電からの放電反応が、説明される。
【０１０２】
満充電では、正極側の活物質は、充電状態となっている。
【０１０３】
放電反応では、第１電極２１０と第２電極２２０との間から、電力が取り出される。
【０１０４】
（正極側の反応）
電池の放電により、正極である第２電極２２０にフロー電池の外部から電子が供給される。これにより、第２電極２２０上では、活物質の還元反応が起こる。
【０１０５】
例えば、本動作例では、下記の反応が生じる。
ＦｅＰＯ４  ＋  Ｌｉ＋  ＋  ｅ−  →  ＬｉＦｅＰＯ４
【０１０６】
なお、リチウムイオン（Ｌｉ＋）の一部は、隔離部４００を通じて、第１液体１１０から供給されうる。
【０１０７】
（負極側の反応）
電池の放電により、負極である第１電極２１０上では、縮合芳香族化合物の酸化反応が起こる。これにより、第１電極２１０からフロー電池の外部に電子が放出される。
【０１０８】
例えば、本動作例では、下記の反応が生じる。
ＰＮＴ・Ｌｉ  →  ＰＮＴ  ＋  Ｌｉ＋  ＋  ｅ−
【０１０９】
すなわち、放電時においては、第１液体１１０に溶解したリチウムが放電する。これにより、第１液体１１０に溶解しているリチウム量は、減少する。
【０１１０】
第１循環機構５１０により、第１電極２１０により酸化された縮合芳香族化合物が、第１収容部５１１まで、移動（供給）させられる。
【０１１１】
第１収容部５１１に貯蔵されている析出リチウム粒子７００は、第１電極２１０により酸化された縮合芳香族化合物が溶解した第１液体１１０に、溶解する。すなわち、第１収容部５１１では、縮合芳香族化合物の還元反応が起こる。
【０１１２】
例えば、本動作例では、下記の反応が生じる。
Ｌｉ  →  Ｌｉ＋  ＋  ｅ−
ＰＮＴ  ＋  Ｌｉ＋  ＋  ｅ−  →  ＰＮＴ・Ｌｉ
【０１１３】
このように、第１収容部５１１内には、過剰に、析出リチウム粒子７００が存在する。このため、第１電極２１０において第１液体１１０中のリチウム量が減少しても、すぐに、その減少分のリチウム量は、第１収容部５１１に貯蔵されている析出リチウム粒子７００が第１液体１１０に溶解することで、補充される。
【０１１４】
第１循環機構５１０により、第１収容部５１１において還元された縮合芳香族化合物が、第１電極２１０が設けられた場所まで、移動（供給）させられる。これにより、縮合芳香族化合物の酸化反応が、再度、起こる。
【０１１５】
例えば、本動作例では、下記の反応が生じる。
ＰＮＴ・Ｌｉ  →  ＰＮＴ  ＋  Ｌｉ＋  ＋  ｅ−
【０１１６】
以上のように、放電末期まで、常に、第１液体１１０中のリチウム量は飽和状態に保たれる。このため、安定した放電が可能となる。
【０１１７】
以上の放電反応は、正極側の活物質が完全放電状態に到達するまで、進行しうる。
【０１１８】
（実施の形態２）
以下、実施の形態２が説明される。なお、上述の実施の形態１と重複する説明は、適宜、省略される。
【０１１９】
実施の形態２として、第１電極側および第２電極側の両方において電解液を循環させる構成が、示される。
【０１２０】
図３は、実施の形態２におけるフロー電池２０００の概略構成を示すブロック図である。
【０１２１】
実施の形態２におけるフロー電池２０００は、上述の実施の形態１におけるフロー電池１０００の構成に加えて、下記の構成を備える。
【０１２２】
すなわち、実施の形態２におけるフロー電池２０００は、第２液体１２０と、第２電極２２０と、第２活物質３２０と、をさらに備える。
【０１２３】
第２液体１２０は、第２電極側メディエータ１２１が溶解した液体である。
【０１２４】
第２電極２２０は、第１電極２１０の対極である。第２電極２２０は、第２液体１２０に浸漬される電極である。
【０１２５】
第２活物質３２０は、第２液体１２０に浸漬される活物質である。
【０１２６】
第２電極側メディエータ１２１は、第２電極２２０により、酸化および還元される。
【０１２７】
第２電極側メディエータ１２１は、第２活物質３２０により、酸化および還元される。
【０１２８】
以上の構成によれば、より高いエネルギー密度とより長いサイクル寿命とを両立したフロー電池を実現できる。
【０１２９】
すなわち、以上の構成によれば、活物質を利用しながら、活物質そのものは循環させない構成のフロー電池を実現できる。このため、第２活物質３２０として、例えば、充放電反応に高容量な粉末活物質を、使用できる。これにより、より高いエネルギー密度および高い容量を実現できる。また、電池容量は「正極容量密度×負極容量密度／（正極容量密度＋負極容量密度）」で決定される。このため、第１電極２１０側と第２電極２２０側の両方にメディエータ型のフロー電池構造を用いることで、容量密度を大きく向上させることができる。
【０１３０】
また、以上の構成によれば、粉末活物質そのものは循環させずに、第２電極側メディエータ１２１が溶解した第２液体１２０のみを循環させることができる。このため、粉末活物質による配管などの詰まり等の発生を抑制できる。したがって、サイクル寿命がより長いフロー電池を実現できる。
【０１３１】
また、以上の構成によれば、第２活物質３２０として平衡電位（ｖｓ．Ｌｉ／Ｌｉ＋）が比較的高い活物質（例えば、リン酸鉄リチウム）を用いることで、第２電極側メディエータ１２１として、平衡電位（ｖｓ．Ｌｉ／Ｌｉ＋）が比較的高い物質（例えば、テトラチアフルバレン）を用いることができる。これにより、より電位の高いフロー電池の正極を実現できる。このため、より高い電池電圧（放電電圧）を有するフロー電池を実現できる。
【０１３２】
なお、実施の形態２におけるフロー電池２０００においては、第２液体１２０には、リチウムが溶解されてもよい。
【０１３３】
第２活物質３２０は、リチウムを吸蔵および放出する性質を有する物質であってもよい。
【０１３４】
フロー電池２０００の充電時（すなわち、フロー電池２０００の外部から第１電極２１０に電子が供給されるとともに第２電極２２０からフロー電池２０００に電子が放出される状態）においては、第２電極側メディエータ１２１は第２電極２２０上において酸化され、かつ、第２電極２２０上において酸化された第２電極側メディエータ１２１は第２活物質３２０により還元されるとともに第２活物質３２０はリチウムを放出してもよい。
【０１３５】
フロー電池２０００の放電時（すなわち、第１電極２１０からフロー電池２０００に電子が放出されるとともにフロー電池２０００の外部から第２電極２２０に電子が供給される状態）においては、第２電極側メディエータ１２１は第２電極２２０上において還元され、かつ、第２電極２２０上において還元された第２電極側メディエータ１２１は第２活物質３２０により酸化されるとともに第２活物質３２０はリチウムを吸蔵してもよい。
【０１３６】
以上の構成によれば、第２活物質３２０として、例えば、リチウム（例えば、リチウムイオン）を可逆的に吸蔵および放出する性質を有する活物質を、使用できる。これにより、第２活物質３２０の材料設計が、より容易となる。また、より高い容量を実現できる。
【０１３７】
例えば、第２液体１２０が第２電極２２０に接触することにより、第２電極側メディエータ１２１は、第２電極２２０により、酸化または還元される。
【０１３８】
例えば、第２液体１２０が第２活物質３２０に接触することにより、第２電極側メディエータ１２１は、第２活物質３２０により、酸化および還元される。
【０１３９】
なお、実施の形態２におけるフロー電池２０００においては、第２電極側メディエータ１２１の酸化還元電位領域と第２活物質３２０の酸化還元電位領域とは、重複領域を有してもよい。
【０１４０】
以上の構成によれば、第２活物質３２０により、第２電極側メディエータ１２１の酸化と還元とを、行うことができる。
【０１４１】
また、実施の形態２におけるフロー電池２０００においては、第２電極側メディエータ１２１の酸化還元電位領域の上限値は、第２活物質３２０の酸化還元電位領域の上限値よりも、高くてもよい。
【０１４２】
このとき、第２電極側メディエータ１２１の酸化還元電位領域の下限値は、第２活物質３２０の酸化還元電位領域の下限値よりも、低くてもよい。
【０１４３】
以上の構成によれば、第２活物質３２０の容量を、十分に（例えば、１００％近く）、利用することができる。このため、より高容量なフロー電池を実現できる。
【０１４４】
第２電極側メディエータ１２１として、複数の酸化還元電位を有する１種類の酸化還元種が用いられてもよい。
【０１４５】
もしくは、第２電極側メディエータ１２１として、一定の酸化還元電位を有する酸化還元種が、複数、混合されたものが用いられてもよい。
【０１４６】
また、実施の形態２におけるフロー電池２０００においては、第２電極側メディエータ１２１は、酸化および還元する特性を有する有機化合物であってもよい。
【０１４７】
以上の構成によれば、第２液体１２０（例えば、非水溶媒）への第２電極側メディエータ１２１の溶解度を、高めることができる。
【０１４８】
また、実施の形態２におけるフロー電池２０００においては、第２電極側メディエータ１２１は、多段階の酸化還元電位（例えば、２種以上の酸化還元電位）を有する有機化合物であってもよい。
【０１４９】
このような、多段階の酸化還元が可能な有機化合物としては、π共役電子雲を有する有機化合物である、テトラチアフルバレン誘導体、キノン誘導体、ＴＣＮＱ、など、が挙げられる。
【０１５０】
なお、実施の形態２におけるフロー電池２０００においては、第２電極側メディエータ１２１は、テトラチアフルバレンであってもよい。
【０１５１】
以上の構成によれば、比較的高い２段階の酸化還元電位（リチウム基準電位で、およそ下限値３．４Ｖと上限値３．７Ｖ）を有する第２電極側メディエータ１２１を実現できる。これにより、より電位の高いフロー電池の正極を実現できる。このため、高い電池電圧（放電電圧）を有するフロー電池を実現できる。
【０１５２】
また、実施の形態２におけるフロー電池２０００においては、第２活物質３２０は、リチウムイオンを可逆に吸蔵および放出する特性を有する物質であってもよい。例えば、第２活物質３２０としては、一般に公知の二次電池用活物質（例えば、遷移金属酸化物、フッ化物、ポリアニオン、フッ素化ポリアニオン、遷移金属硫化物、など）、が用いられうる。
【０１５３】
なお、実施の形態２におけるフロー電池２０００においては、第２活物質３２０は、リン酸鉄リチウムであってもよい。
【０１５４】
以上の構成によれば、第２活物質３２０の平衡電位（ｖｓ．Ｌｉ／Ｌｉ＋）を比較的高くできる。このため、第２電極側メディエータ１２１として、平衡電位（ｖｓ．Ｌｉ／Ｌｉ＋）が比較的高い物質（例えば、テトラチアフルバレン）を用いることができる。これにより、より電位の高いフロー電池の正極を実現できる。このため、高い電池電圧（放電電圧）を有するフロー電池を実現できる。
【０１５５】
鉄またはマンガンまたはリチウムを含有する化合物（例えば、ＬｉＦｅＰＯ４、ＬｉＭｎＯ２、など）、バナジウム含有化合物（例えば、Ｖ２Ｏ５、など）、などは、リチウム基準で３．２Ｖ〜３．７Ｖに酸化還元電位を有する。このため、第２活物質３２０としてＬｉＦｅＰＯ４などを用いる場合には、第２電極側メディエータ１２１としてテトラチアフルバレンを用いてもよい。
【０１５６】
なお、実施の形態２におけるフロー電池２０００においては、第２電極側メディエータ１２１は、キノン誘導体であってもよい。キノン誘導体は、例えば、リチウム基準で、１Ｖ〜３Ｖに、複数段の酸化還元電位を有する。この場合、リチウム基準で、１Ｖ〜３Ｖに、酸化還元電位を有する材料を、第２活物質３２０として、用いてもよい。リチウム基準で１Ｖ〜３Ｖに酸化還元電位を有する材料としては、チタンまたはニオブまたはリチウムを含有する化合物（例えば、Ｌｉ４Ｔｉ５Ｏ１２、ＬｉＮｂＯ３、など）、など、が挙げられる。
【０１５７】
また、実施の形態２におけるフロー電池２０００においては、第２電極側メディエータ１２１は、金属含有イオンであってもよい。金属含有イオンとしては、例えば、多段階の酸化還元電位を有するバナジウムイオン、マンガンイオン、モリブデンイオン、など、が挙げられる。例えば、バナジウムイオンの場合、幅広い反応段階（２価と３価、３価と４価、４価と５価）を有している。
【０１５８】
なお、第２活物質３２０として、粉末状の活物質が用いられてもよい。第２活物質３２０を加工無しの粉末状態でタンクに充填する場合には、製造を簡便化でき、かつ、製造コストを低減できる。
【０１５９】
もしくは、第２活物質３２０として、ペレット状（例えば、粉末をペレット成型した状態）の活物質が用いられてもよい。第２活物質３２０をペレット状でタンクに充填する場合には、製造を簡便化でき、かつ、製造コストを低減できる。
【０１６０】
もしくは、第２活物質３２０として、一般に公知のバインダー（例えば、ポリフッ化ビニリデン、ポリプロピレン、ポリエチレン、ポリイミド、など）によりペレット状に固められた活物質が用いられてもよい。
【０１６１】
もしくは、第２活物質３２０として、金属箔上に膜状に固定化された状態の活物質が用いられてもよい。
【０１６２】
もしくは、第２活物質３２０として、一般に公知の導電助剤（例えば、カーボンブラック、ポリアニリン、など）、または、イオン伝導体（例えば、ポリメチルメタクリレート、ポリエチレンオキシド、など）が、混合された活物質が用いられてもよい。
【０１６３】
なお、第２活物質３２０は、第２液体１２０に溶解しない（すなわち、不溶である）物質であってもよい。これにより、第２液体１２０とともに第２電極側メディエータ１２１は循環させるが、第２活物質３２０は循環させない構成のフロー電池を実現できる。
【０１６４】
第２液体１２０は、例えば、一般に公知の二次電池用の非水電解液であってもよい。このとき、当該非水電解液は、例えば、一般に公知の電解質塩（例えば、リチウムイオンとアニオンとの電解質塩、）と、電解質塩が溶解した非水溶媒と、からなる。
【０１６５】
非水溶媒としては、一般に公知の二次電池用の非水溶媒が、用いられうる。すなわち、非水溶媒としては、環状および鎖状の炭酸エステル、環状および鎖状のエステル、環状および鎖状のエーテル、ニトリル、環状および鎖状のスルホン、環状および鎖状のスルホキシド、など、が用いられうる。
【０１６６】
なお、第１液体１１０と第２液体１２０とは、互いに異なる溶媒が用いられてもよいし、互いに同じ溶媒が用いられてもよい。
【０１６７】
なお、図３においては、一例として、第１電極２１０は負極であり、かつ、第２電極２２０は正極であるとして、表記されている。
【０１６８】
なお、第２電極２２０として、相対的に電位の低い電極を用いれば、第１電極２１０は、正極にもなりうる。
【０１６９】
すなわち、第１電極２１０は正極であり、かつ、第２電極２２０は負極であってもよい。
【０１７０】
第２電極２２０は、第２電極側メディエータ１２１の反応場として作用する表面を有する電極であってもよい。
【０１７１】
この場合、第２電極２２０として、第２液体１２０の溶媒や支持塩に対して安定な材料が用いられうる。さらに、第２電極２２０として、電極反応である電気化学反応に対して安定な材料が用いられうる。例えば、第２電極２２０として、金属（ステンレス鋼、鉄、銅、ニッケル、など）、カーボン、など、が用いられうる。
【０１７２】
第２電極２２０は、その表面積を増大させた構造（例えば、メッシュ、不織布、表面粗化処理板、焼結多孔体、など）であってもよい。これによれば、第２電極２２０の比表面積が大きくなる。これにより、第２電極側メディエータ１２１の酸化反応または還元反応を、より進行し易くできる。
【０１７３】
なお、第１電極２１０と第２電極２２０とは、互いに異なる材料の電極が用いられてもよいし、互いに同じ材料の電極が用いられてもよい。
【０１７４】
なお、実施の形態２におけるフロー電池２０００は、隔離部４００をさらに備える。
【０１７５】
隔離部４００は、第１電極２１０および第１液体１１０と第２電極２２０および第２液体１２０との間を隔離する。
【０１７６】
隔離部４００としては、上述の実施の形態１において示された構成が、用いられうる。
【０１７７】
なお、実施の形態２におけるフロー電池２０００は、第２循環機構５２０をさらに備えてもよい。
【０１７８】
第２循環機構５２０は、第２電極２２０と第２活物質３２０との間で、第２液体１２０を循環させる機構である。
【０１７９】
以上の構成によれば、第２液体１２０とともに第２電極側メディエータ１２１を、第２電極２２０と第２活物質３２０との間で、循環させることができる。これにより、各材料間の酸化反応および還元反応を、より効率的に、行うことができる。
【０１８０】
第２循環機構５２０は、例えば、配管、タンク、ポンプ、バルブ、などを備える機構であってもよい。
【０１８１】
なお、実施の形態２におけるフロー電池２０００においては、第２循環機構５２０は、第２収容部５２１を備えてもよい。
【０１８２】
第２活物質３２０と第２液体１２０とは、第２収容部５２１に、収容されてもよい。
【０１８３】
第２循環機構５２０は、第２電極２２０と第２収容部５２１との間で、第２液体１２０を循環させてもよい。
【０１８４】
第２収容部５２１において第２活物質３２０と第２液体１２０とが接触することにより、第２電極側メディエータ１２１は、第２活物質３２０により、酸化および還元されてもよい。
【０１８５】
以上の構成によれば、第２収容部５２１において、第２液体１２０と第２活物質３２０とを、接触させることができる。これにより、例えば、第２液体１２０と第２活物質３２０との接触面積を、より大きくできる。また、第２液体１２０と第２活物質３２０との接触時間を、より長くできる。このため、第２活物質３２０による第２電極側メディエータ１２１の酸化反応および還元反応を、より効率的に、行うことができる。
【０１８６】
なお、実施の形態２においては、第２収容部５２１は、例えば、タンクであってもよい。
【０１８７】
また、第２収容部５２１は、例えば、充填された第２活物質３２０の隙間に、第２電極側メディエータ１２１が溶解した第２液体１２０を、収容していてもよい。
【０１８８】
また、図３に示されるように、実施の形態２におけるフロー電池２０００においては、第２循環機構５２０は、配管５２３と、配管５２４と、ポンプ５２５と、を備えてもよい。
【０１８９】
配管５２４の一端は、正極室６２０と負極室６１０とのうち、第２電極２２０が配置される方（図３に示される例では、正極室６２０）に、接続される。
【０１９０】
配管５２４の別の一端は、第２収容部５２１の第２液体１２０の流入口側に、接続される。
【０１９１】
配管５２３の一端は、第２収容部５２１の第２液体１２０の流出口側に、接続される。
【０１９２】
配管５２３の別の一端は、正極室６２０と負極室６１０とのうち、第２電極２２０が配置される方（図３に示される例では、正極室６２０）に、接続される。
【０１９３】
ポンプ５２５は、例えば、配管５２４に設けられる。もしくは、ポンプ５２５は、配管５２３に設けられてもよい。
【０１９４】
なお、実施の形態２におけるフロー電池２０００においては、第２循環機構５２０は、第２透過抑制部５２２を備えてもよい。
【０１９５】
第２透過抑制部５２２は、第２活物質３２０の透過を抑制する。
【０１９６】
第２透過抑制部５２２は、第２液体１２０が第２収容部５２１から第２電極２２０に流出する経路（図３に示される例では、配管５２３）に、設けられる。
【０１９７】
以上の構成によれば、第２活物質３２０が第２収容部５２１以外（例えば、第２電極２２０側）へ流出することを抑制できる。すなわち、第２活物質３２０は、第２収容部５２１に留まる。これにより、第２活物質３２０そのものは循環させない構成のフロー電池を実現できる。このため、第２循環機構５２０の部材（例えば、配管）の内部の第２活物質３２０による目詰まりを防止できる。また、第２活物質３２０が第２電極２２０側に流出することによる抵抗損失の発生を防止できる。
【０１９８】
第２透過抑制部５２２は、例えば、第２収容部５２１と配管５２３との接合部に、設けられてもよい。
【０１９９】
第２透過抑制部５２２は、例えば、第２活物質３２０を濾過するフィルターであってもよい。このとき、フィルターは、第２活物質３２０の粒子の最小粒径よりも小さい孔を有する部材であってもよい。フィルターの材料としては、第２活物質３２０および第２液体１２０などと反応しない材料が用いられうる。フィルターは、例えば、ガラス繊維濾紙、ポリプロピレン不織布、ポリエチレン不織布、金属リチウムと反応しない金属メッシュ、など、であってもよい。
【０２００】
以上の構成によれば、第２収容部５２１の内部において、第２液体１２０の流動とともに、第２活物質３２０の流動が生じても、第２活物質３２０が第２収容部５２１から流出することを防止できる。
【０２０１】
図３に示される例では、第２収容部５２１に収容されている第２液体１２０は、第２透過抑制部５２２と配管５２３とを通過して、正極室６２０に、供給される。
【０２０２】
これにより、第２液体１２０に溶解している第２電極側メディエータ１２１は、第２電極２２０により、酸化または還元される。
【０２０３】
その後、酸化または還元された第２電極側メディエータ１２１が溶解した第２液体１２０は、配管５２４とポンプ５２５とを通過して、第２収容部５２１に、供給される。
【０２０４】
これにより、第２液体１２０に溶解している第２電極側メディエータ１２１が、第２活物質３２０により、酸化または還元される。
【０２０５】
なお、第２液体１２０の循環の制御は、例えば、ポンプ５２５により行われてもよい。すなわち、ポンプ５２５により、適宜、第２液体１２０の供給の開始、または、供給の停止、または、供給量などの調整、が行われる。
【０２０６】
もしくは、第２液体１２０の循環の制御は、ポンプ５２５とは異なる別の手段（例えば、バルブなど）により、行われてもよい。
【０２０７】
＜充放電プロセスの説明＞
実施の形態１におけるフロー電池１０００の充放電プロセスが、以下に、説明される。
【０２０８】
なお、具体的に、下記の構成である動作例が例示されながら、充放電プロセスが説明される。
【０２０９】
すなわち、本動作例では、第１電極２１０は、負極であり、ステンレス鋼であるとする。
【０２１０】
また、本動作例では、第１液体１１０は、縮合芳香族化合物が溶解したエーテル溶液であるとする。
【０２１１】
また、本動作例では、縮合芳香族化合物は、フェナントレン（以下、ＰＮＴと表記される）であるとする。
【０２１２】
また、本動作例では、第２電極２２０は、正極であり、ステンレス鋼であるとする。
【０２１３】
また、本動作例では、第２液体１２０は、第２電極側メディエータ１２１が溶解したエーテル溶液であるとする。
【０２１４】
また、本動作例では、第２電極側メディエータ１２１は、テトラチアフルバレン（以下、ＴＴＦと表記される）であるとする。
【０２１５】
また、本動作例では、第２活物質３２０は、リン酸鉄リチウム（ＬｉＦｅＰＯ４）であるとする。
【０２１６】
また、本動作例では、隔離部４００は、リチウムイオン導電性の固体電解質膜であるとする。
【０２１７】
また、本動作例では、第１液体１１０（縮合芳香族化合物が溶解したエーテル溶液）が溶解できるリチウム量を超えるリチウムを正極側に持たせる。このリチウム量が電池容量を支配するように設計する。
【０２１８】
［充電プロセスの説明］
まず、充電反応が、説明される。
【０２１９】
第１電極２１０と第２電極２２０との間に、電圧が印加されることにより、充電が行われる。
【０２２０】
（正極側の反応）
電圧の印加により、正極である第２電極２２０では、第２電極側メディエータ１２１の酸化反応が起こる。すなわち、第２電極２２０の表面において、第２電極側メディエータ１２１が酸化される。これにより、第２電極２２０からフロー電池の外部に電子が放出される。
【０２２１】
例えば、本動作例では、下記の反応が生じる。
ＴＴＦ  →  ＴＴＦ＋  ＋  ｅ−
ＴＴＦ＋  →  ＴＴＦ２＋  ＋  ｅ−
【０２２２】
第２循環機構５２０により、第２電極２２０により酸化された第２電極側メディエータ１２１が、第２活物質３２０が設けられた場所まで、移動（供給）させられる。
【０２２３】
このとき、第２電極２２０上において酸化された第２電極側メディエータ１２１は、第２活物質３２０により還元される。すなわち、第２活物質３２０は、第２電極側メディエータ１２１によって、酸化される。これにより、第２活物質３２０はリチウムを放出する。
【０２２４】
例えば、本動作例では、下記の反応が生じる。
ＬｉＦｅＰＯ４  ＋  ＴＴＦ２＋  →  ＦｅＰＯ４  ＋  Ｌｉ＋  ＋  ＴＴＦ＋
【０２２５】
第２循環機構５２０により、第２活物質３２０により還元された第２電極側メディエータ１２１が、第２電極２２０が設けられた場所まで、移動（供給）させられる。
【０２２６】
このとき、第２電極２２０の表面において、第２電極側メディエータ１２１が酸化される。
【０２２７】
例えば、本動作例では、下記の反応が生じる。
ＴＴＦ＋  →  ＴＴＦ２＋  ＋  ｅ−
【０２２８】
なお、発生したリチウムイオン（Ｌｉ＋）の一部は、隔離部４００を通じて、第１液体１１０に移動しうる。
【０２２９】
放電状態で電池を組み立てた場合、リチウムは正極側に存在する。上述のように、正極が酸化されることで引き抜かれたリチウムは、隔膜を通して、負極側に泳動する。
【０２３０】
以上のように、第２電極側メディエータ１２１は、循環を含めたトータル反応で見ると、変化していない。
【０２３１】
一方で、第２電極２２０と離れた場所に位置する第２活物質３２０が、充電状態となる。
【０２３２】
完全充電状態では、第２液体１２０にはＴＴＦ２＋が存在し、第２活物質３２０はＦｅＰＯ４となる。このとき、充電電位は、ＴＴＦ２＋への酸化電位で決定される。
【０２３３】
（負極側の反応）
電圧の印加により、負極である第１電極２１０にフロー電池の外部から電子が供給される。これにより、第１電極２１０上で電子を受け取ったリチウムイオンは、リチウム原子となる。
【０２３４】
例えば、本動作例では、下記の反応が生じる。
Ｌｉ＋  ＋  ｅ−  →  Ｌｉ
【０２３５】
しかし、当該リチウム原子は、その周りに存在する第１液体１１０に溶解する。すなわち、第１電極２１０上では、縮合芳香族化合物の還元反応が起こる。
【０２３６】
例えば、本動作例では、下記の反応が生じる。
Ｌｉ  →  Ｌｉ＋  ＋  ｅ−
ＰＮＴ  ＋  Ｌｉ＋  ＋  ｅ−  →  ＰＮＴ・Ｌｉ
【０２３７】
さらに充電が進むと、第１液体１１０中のリチウム濃度が飽和状態に達する。この飽和状態で生成したリチウムは、第１液体１１０には溶けきれなくなる。その結果、この飽和状態で生成したリチウムは、第１電極２１０上に、析出リチウム粒子７００として、析出する。
【０２３８】
例えば、本動作例では、下記の反応が生じる。
Ｌｉ＋  ＋  ｅ−  →  Ｌｉ
【０２３９】
第１循環機構５１０により、第１電極２１０上に析出した析出リチウム粒子７００が、第１収容部５１１まで、移動（供給）させられる。
【０２４０】
すなわち、第１電極２１０の近傍には、常に流れがある。このため、この流れに乗って、生成した析出リチウム粒子７００は流出し、第１収容部５１１へ送られる。
【０２４１】
第１収容部５１１に送られた析出リチウム粒子７００は、さらに流れに乗って、再び第１収容部５１１から第１電極２１０側へ、流出しようとする。しかし、析出リチウム粒子７００は、第１収容部５１１の送出口に設けられた第１透過抑制部５１２にトラップされる。このため、析出リチウム粒子７００は、第１電極２１０側には、送出されない。したがって、析出リチウム粒子７００は、第１収容部５１１内に貯蔵される。
【０２４２】
以上の充電反応は、第２活物質３２０が完全充電状態に到達するまで、進行しうる。
【０２４３】
［放電プロセスの説明］
次に、満充電からの放電反応が、説明される。
【０２４４】
満充電では、第２活物質３２０は、充電状態となっている。
【０２４５】
放電反応では、第１電極２１０と第２電極２２０との間から、電力が取り出される。
【０２４６】
（正極側の反応）
電池の放電により、正極である第２電極２２０にフロー電池の外部から電子が供給される。これにより、第２電極２２０上では、第２電極側メディエータ１２１の還元反応が起こる。すなわち、第２電極２２０の表面において、第２電極側メディエータ１２１が還元される。
【０２４７】
例えば、本動作例では、下記の反応が生じる。
ＴＴＦ２＋  ＋  ｅ−  →  ＴＴＦ＋
ＴＴＦ＋  ＋  ｅ−  →  ＴＴＦ
【０２４８】
第２循環機構５２０により、第２電極２２０により還元された第２電極側メディエータ１２１が、第２活物質３２０が設けられた場所まで、移動（供給）させられる。
【０２４９】
このとき、第２電極２２０上において還元された第２電極側メディエータ１２１は、第２活物質３２０により、酸化される。すなわち、第２活物質３２０は、第２電極側メディエータ１２１により、還元される。これにより、第２活物質３２０は、リチウムを吸蔵する。
【０２５０】
例えば、本動作例では、下記の反応が生じる。
ＦｅＰＯ４  ＋  Ｌｉ＋  ＋  ＴＴＦ  →  ＬｉＦｅＰＯ４  ＋  ＴＴＦ＋
【０２５１】
第２循環機構５２０により、第２活物質３２０により酸化された第２電極側メディエータ１２１が、第２電極２２０が設けられた場所まで、移動（供給）させられる。
【０２５２】
このとき、第２電極２２０の表面において、第２電極側メディエータ１２１が還元される。
【０２５３】
例えば、本動作例では、下記の反応が生じる。
ＴＴＦ＋  ＋  ｅ−  →  ＴＴＦ
【０２５４】
なお、リチウムイオン（Ｌｉ＋）の一部は、隔離部４００を通じて、第１液体１１０から供給されうる。
【０２５５】
以上のように、第２電極側メディエータ１２１は、循環を含めたトータル反応で見ると、変化していない。
【０２５６】
一方で、第２電極２２０と離れた場所に位置する第２活物質３２０が、放電状態となる。
【０２５７】
完全放電状態では、第２液体１２０にはＴＴＦが存在し、第２活物質３２０はＬｉＦｅＰＯ４となる。このとき、放電電位は、ＴＴＦへの還元電位で決定される。
【０２５８】
（負極側の反応）
電池の放電により、負極である第１電極２１０上では、縮合芳香族化合物の酸化反応が起こる。これにより、第１電極２１０からフロー電池の外部に電子が放出される。
【０２５９】
例えば、本動作例では、下記の反応が生じる。
ＰＮＴ・Ｌｉ  →  ＰＮＴ  ＋  Ｌｉ＋  ＋  ｅ−
【０２６０】
すなわち、放電時においては、第１液体１１０に溶解したリチウムが放電する。これにより、第１液体１１０に溶解しているリチウム量は、減少する。
【０２６１】
第１循環機構５１０により、第１電極２１０により酸化された縮合芳香族化合物が、第１収容部５１１まで、移動（供給）させられる。
【０２６２】
第１収容部５１１に貯蔵されている析出リチウム粒子７００は、第１電極２１０により酸化された縮合芳香族化合物が溶解した第１液体１１０に、溶解する。すなわち、第１収容部５１１では、縮合芳香族化合物の還元反応が起こる。
【０２６３】
例えば、本動作例では、下記の反応が生じる。
Ｌｉ  →  Ｌｉ＋  ＋  ｅ−
ＰＮＴ  ＋  Ｌｉ＋  ＋  ｅ−  →  ＰＮＴ・Ｌｉ
【０２６４】
このように、第１収容部５１１内には、過剰に、析出リチウム粒子７００が存在する。このため、第１電極２１０において第１液体１１０中のリチウム量が減少しても、すぐに、その減少分のリチウム量は、第１収容部５１１に貯蔵されている析出リチウム粒子７００が第１液体１１０に溶解することで、補充される。
【０２６５】
第１循環機構５１０により、第１収容部５１１において還元された縮合芳香族化合物が、第１電極２１０が設けられた場所まで、移動（供給）させられる。これにより、縮合芳香族化合物の酸化反応が、再度、起こる。
【０２６６】
例えば、本動作例では、下記の反応が生じる。
ＰＮＴ・Ｌｉ  →  ＰＮＴ  ＋  Ｌｉ＋  ＋  ｅ−
【０２６７】
以上のように、放電末期まで、常に、第１液体１１０中のリチウム量は飽和状態に保たれる。このため、安定した放電が可能となる。
【０２６８】
以上の放電反応は、第２活物質３２０が完全放電状態に到達するまで、進行しうる。
【０２６９】
（実施の形態３）
以下、実施の形態３が説明される。なお、上述の実施の形態１または２と重複する説明は、適宜、省略される。
【０２７０】
図４は、縮合芳香族化合物の電位の測定結果を示す図である。
【０２７１】
２×２ｃｍの銅箔をポリプロピレン製微多孔性セパレータで包んだものの全体を、多量のリチウム金属箔で包んだ。これに、銅箔とリチウム金属にタブを取り付けた。その後、これに、ラミネート外装を取り付けた。これに、図４とに示される各モル濃度（Ｍ）で縮合芳香族化合物を溶かした２ＭｅＴＨＦを注液した後、ラミネート外装を熱融着して密閉した。以上により、縮合芳香族化合物ごとに電位測定用セルを作製した。図４とには、この電位測定用セルを用いてリチウム金属基準で測定された電位（Ｖｖｓ．Ｌｉ／Ｌｉ＋）が示されている。なお、この測定ではエーテルとして２ＭｅＴＨＦを使用したが、他のエーテルも同様に使用可能である。
【０２７２】
実施の形態３におけるフロー電池は、上述の実施の形態１または２におけるフロー電池の構成に加えて、下記の構成を備える。
【０２７３】
すなわち、実施の形態３におけるフロー電池においては、縮合芳香族化合物は、フェナントレン、ビフェニル、Ｏ−ターフェニル、ｔｒａｎｓ−スティルベン、トリフェニレン、アントラセン、ブチロフェノン、バレロフェノン、アセナフテン、アセナフチレン、フルオランテン、ベンジル、からなる群より選ばれる少なくとも１種である。
【０２７４】
以上の構成によれば、電位的に卑な性質を有する縮合芳香族化合物が溶解した第１液体１１０を実現できる。縮合芳香族化合物を含む溶液（例えば、エーテル溶液）は、リチウム（例えば、リチウム金属）を溶解する能力を有する。リチウムは、電子を離して、カチオンとなり易い。このため、溶液中の縮合芳香族化合物に電子を渡して、カチオンとなり、当該溶液に溶解する。このとき、電子を受け取った縮合芳香族化合物は電子と溶媒和する。電子と溶媒和することで、縮合芳香族化合物は、アニオンとして振る舞う。このため、縮合芳香族化合物を含む溶液そのものがイオン導電性を有する。ここで、縮合芳香族化合物を含む溶液中には、Ｌｉカチオンと電子が当量存在する。このため、縮合芳香族化合物を含む溶液自体には、還元性の強い（言い換えれば、電位的に卑な）性質を持たせることができる。
【０２７５】
（実施の形態４）
以下、実施の形態４が説明される。なお、上述の実施の形態１から３のいずれかと重複する説明は、適宜、省略される。
【０２７６】
実施の形態４におけるフロー電池は、上述の実施の形態１から３のいずれかにおけるフロー電池の構成に加えて、下記の構成を備える。
【０２７７】
すなわち、実施の形態４におけるフロー電池は、第１液体１１０と、第１電極２１０と、第２液体１２０と、第２電極２２０と、電解質塩と、を備える。
【０２７８】
第１液体１１０は、縮合芳香族化合物が溶解した液体である。
【０２７９】
第１電極２１０は、第１液体１１０に浸漬される電極である。
【０２８０】
第２電極２２０は、第１電極２１０の対極である。第２電極２２０は、第２液体１２０に浸漬される電極である。
【０２８１】
電解質塩は、第１液体１１０と第２液体１２０とのうちの少なくとも一方に溶解している。
【０２８２】
第１液体１１０における電解質塩の濃度は、第１液体１１０における縮合芳香族化合物の濃度以下である。
【０２８３】
以上の構成によれば、高いエネルギー密度のフロー電池を実現できる。すなわち、第１液体１１０において電解質塩の濃度を縮合芳香族化合物の濃度以下に設定することで、縮合芳香族化合物の有する平衡電位を、より維持することができる。言い換えれば、縮合芳香族化合物の有する平衡電位の大幅な上昇（電解質塩に起因する上昇）を、抑制できる。これにより、縮合芳香族化合物の平衡電位が第２電極２２０側の平衡電位よりも高くなってしまうことを、抑制できる。
【０２８４】
また、以上の構成によれば、第１液体１１０と第２液体１２０とのうちの少なくとも一方である液体に電解質塩を溶解させることで、当該液体のイオン伝導性を高めることができる。
【０２８５】
なお、実施の形態４においては、第１液体１１０における電解質塩の濃度は、第１液体１１０における縮合芳香族化合物の濃度よりも小さくてもよい。
【０２８６】
以上の構成によれば、縮合芳香族化合物の有する平衡電位を、より維持することができる。言い換えれば、縮合芳香族化合物の有する平衡電位の大幅な上昇（電解質塩に起因する上昇）を、より抑制できる。この結果、より高いエネルギー密度のフロー電池を実現できる。
【０２８７】
なお、実施の形態４におけるフロー電池は、隔離部４００を、さらに備えてもよい。
【０２８８】
隔離部４００は、第１電極２１０および第１液体１１０と第２電極２２０および第２液体１２０との間を隔離する。
【０２８９】
このとき、第１液体１１０における電解質塩の濃度は、第２液体１２０における電解質塩の濃度よりも、低くてもよい。
【０２９０】
以上の構成によれば、縮合芳香族化合物の有する平衡電位を、より維持することができる（平衡電位の変動を、より低減できる）。このため、高い電池電圧（放電電圧）を有するフロー電池を実現できる。また、高いエネルギー密度のフロー電池を実現できる。
【０２９１】
なお、実施の形態４においては、電解質塩は、第２液体１２０に溶解していてもよい。このとき、電解質塩は、第１液体１１０に溶解していなくてもよい。すなわち、第１液体１１０における電解質塩の濃度は、０Ｍであってもよい。
【０２９２】
以上の構成によれば、縮合芳香族化合物の有する平衡電位を、より維持することができる（平衡電位の変動を、より低減できる）。このため、より高い電池電圧（放電電圧）を有するフロー電池を実現できる。また、より高いエネルギー密度のフロー電池を実現できる。
【０２９３】
なお、実施の形態４においては、第１電極２１０は負極であり、かつ、第２電極２２０は正極であってもよい。
【０２９４】
なお、実施の形態４においては、電解質塩は、リチウム塩であってもよい。当該リチウム塩としては、ＬｉＢＦ４、ＬｉＳｂＦ６、ＬｉＡｓＦ６、ＬｉＣＦ３ＳＯ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、ＬｉＮ（ＳＯ２Ｆ）２、など、が使用されうる。リチウム塩として、これらから選択される１種のリチウム塩が、単独で、使用されうる。もしくは、リチウム塩として、これらから選択される２種以上のリチウム塩の混合物が、使用されうる。
【０２９５】
なお、実施の形態４においては、電解質塩は、ＬｉＢＦ４、ＬｉＮ（ＳＯ２ＣＦ３）２、ＬｉＮ（ＳＯ２Ｆ）２、ＬｉＣＦ３ＳＯ３、からなる群より選ばれる少なくとも１つであってもよい。
【０２９６】
図５と図６と図７と図８は、ビフェニル溶液の電位の測定結果を示す図である。
【０２９７】
２−メチルテトラヒドロフラン（２ＭｅＴＨＦ）溶液に、縮合芳香族化合物であるビフェニルと電解質塩とを、各図に示されるモル濃度（Ｍ）で、それぞれ溶解させて、各サンプルを準備した。図５に示されるサンプルおいては、電解質塩として、ＬｉＢＦ４が用いられた。図６に示されるサンプルおいては、電解質塩として、ＬｉＮ（ＳＯ２ＣＦ３）２が用いられた。図７に示されるサンプルおいては、電解質塩として、ＬｉＮ（ＳＯ２Ｆ）２が用いられた。図８に示されるサンプルおいては、電解質塩として、ＬｉＣＦ３ＳＯ３が用いられた。これらの各サンプルを注液した電位測定用セルを作製して、それぞれの電位を測定した。各図には、リチウム金属基準で測定された電位（Ｖｖｓ．Ｌｉ／Ｌｉ＋）が示されている。
【０２９８】
図５〜図８に示されるように、電解質塩の濃度がビフェニルの濃度よりも大きい場合には、電解質塩濃度が増えるほど、金属リチウム電位に対するビフェニルの平衡電位は、上昇することがわかった。
【０２９９】
一方で、電解質塩の濃度がビフェニルの濃度以下である場合には、ビフェニルの平衡電位の大幅な上昇は、抑制されることがわかった。例えば、電解質塩の濃度がビフェニルの濃度以下である場合には、ビフェニルの平衡電位を、０．２Ｖｖｓ．Ｌｉ／Ｌｉ＋以下に、維持することができる。
【０３００】
図９は、ｔｒａｎｓ−スティルベン溶液の電位の測定結果を示す図である。
【０３０１】
２−メチルテトラヒドロフラン（２ＭｅＴＨＦ）溶液に、縮合芳香族化合物であるｔｒａｎｓ−スティルベンと電解質塩であるＬｉＢＦ４とを、図９に示されるモル濃度（Ｍ）で、それぞれ溶解させて、各サンプルを準備した。これらの各サンプルを注液した電位測定用セルを作製して、それぞれの電位を測定した。図９には、リチウム金属基準で測定された電位（Ｖｖｓ．Ｌｉ／Ｌｉ＋）が示されている。
【０３０２】
図９に示されるように、電解質塩の濃度がｔｒａｎｓ−スティルベンの濃度よりも大きい場合には、電解質塩濃度が増えるほど、金属リチウム電位に対するｔｒａｎｓ−スティルベンの平衡電位は、上昇することがわかった。
【０３０３】
一方で、電解質塩の濃度がｔｒａｎｓ−スティルベンの濃度以下である場合には、ｔｒａｎｓ−スティルベンの平衡電位の大幅な上昇は、抑制されることがわかった。例えば、電解質塩の濃度がｔｒａｎｓ−スティルベンの濃度以下である場合には、ｔｒａｎｓ−スティルベンの平衡電位を、０．２〜０．６Ｖｖｓ．Ｌｉ／Ｌｉ＋の範囲に、維持することができる。
【０３０４】
（実施の形態５）
以下、実施の形態５が説明される。なお、上述の実施の形態１から４のいずれかと重複する説明は、適宜、省略される。
【０３０５】
実施の形態５におけるフロー電池は、上述の実施の形態１から３のいずれかにおけるフロー電池の構成に加えて、下記の構成を備える。
【０３０６】
すなわち、実施の形態５におけるフロー電池においては、第１液体１１０は、縮合芳香族化合物と電解質塩とが溶解した液体である。
【０３０７】
第１液体１１０に溶解している電解質塩は、ＬｉＰＦ６である。
【０３０８】
以上の構成によれば、高いエネルギー密度のフロー電池を実現できる。すなわち、第１液体１１０において電解質塩をＬｉＰＦ６とすることで、縮合芳香族化合物の濃度に対して電解質塩濃度を任意に設定しても、縮合芳香族化合物の有する平衡電位を、維持することができる。言い換えれば、縮合芳香族化合物の有する平衡電位の大幅な上昇（電解質塩に起因する上昇）を抑制しながら、十分な量のＬｉＰＦ６の添加によるイオン伝導性の向上を実現できる。これにより、イオン伝導性を高めながら、縮合芳香族化合物の平衡電位が第２電極２２０側の平衡電位よりも高くなってしまうことを、抑制できる。
【０３０９】
なお、実施の形態５におけるフロー電池は、第２液体１２０と、第２電極２２０と、をさらに備えてもよい。
【０３１０】
第２電極２２０は、第１電極２１０の対極である。第２電極２２０は、第２液体１２０に浸漬される電極である。
【０３１１】
このとき、電解質塩であるＬｉＰＦ６は、第２液体１２０に溶解していてもよい。
【０３１２】
以上の構成によれば、第１液体１１０と第２液体１２０とのうちの少なくとも一方である液体に電解質塩としてＬｉＰＦ６を溶解させることで、当該液体のイオン伝導性を高めることができる。
【０３１３】
なお、実施の形態５におけるフロー電池は、隔離部４００を、さらに備えてもよい。隔離部４００は、第１電極２１０および第１液体１１０と第２電極２２０および第２液体１２０との間を隔離する。
【０３１４】
以上の構成によれば、縮合芳香族化合物の有する平衡電位を、より維持することができる（平衡電位の変動を、より低減できる）。このため、より高い電池電圧（放電電圧）を有するフロー電池を実現できる。また、より高いエネルギー密度のフロー電池を実現できる。
【０３１５】
なお、実施の形態５においては、第１電極２１０は負極であり、かつ、第２電極２２０は正極であってもよい。
【０３１６】
図１０は、ビフェニル溶液の電位の測定結果を示す図である。
【０３１７】
２−メチルテトラヒドロフラン（２ＭｅＴＨＦ）溶液に、縮合芳香族化合物であるビフェニルと電解質塩であるＬｉＰＦ６とを、図１０に示されるモル濃度（Ｍ）で、それぞれ溶解させて、各サンプルを準備した。これらの各サンプルを注液した電位測定用セルを作製して、それぞれの電位を測定した。図１０には、リチウム金属基準で測定された電位（Ｖｖｓ．Ｌｉ／Ｌｉ＋）が示されている。図１０に示されるように、電解質塩ＬｉＰＦ６濃度がビフェニルの濃度よりも大きい場合（および、小さい場合）でも、金属リチウム電位に対するビフェニルの平衡電位は、０．２Ｖｖｓ．Ｌｉ／Ｌｉ＋以下に、維持することができる。
【０３１８】
図１１は、ｔｒａｎｓ−スティルベン溶液の電位の測定結果を示す図である。
【０３１９】
２−メチルテトラヒドロフラン（２ＭｅＴＨＦ）溶液に、縮合芳香族化合物であるｔｒａｎｓ−スティルベンと電解質塩であるＬｉＰＦ６とを、図１１に示されるモル濃度（Ｍ）で、それぞれ溶解させて、各サンプルを準備した。これらの各サンプルを注液した電位測定用セルを作製して、それぞれの電位を測定した。図１１には、リチウム金属基準で測定された電位（Ｖｖｓ．Ｌｉ／Ｌｉ＋）が示されている。図１１に示されるように、電解質塩ＬｉＰＦ６濃度がｔｒａｎｓ−スティルベンの濃度よりも大きい場合（および、小さい場合）でも、金属リチウム電位に対するｔｒａｎｓ−スティルベンの平衡電位は、０．３Ｖｖｓ．Ｌｉ／Ｌｉ＋の前後に、維持することができる。
【０３２０】
（実施の形態６）
以下、実施の形態６が説明される。なお、上述の実施の形態１から５のいずれかと重複する説明は、適宜、省略される。
【０３２１】
実施の形態６におけるフロー電池は、上述の実施の形態１から５のいずれかにおけるフロー電池の構成に加えて、下記の構成を備える。
【０３２２】
すなわち、実施の形態６におけるフロー電池においては、第１液体１１０は、テトラヒドロフラン、２メチル−テトラヒドロフラン、１，２ジメトキシエタン、２，５−ジメチルテトラヒドロフラン、ジエトキシエタン、ジブトキシエタン、ジエチレングリコールジメチルエーテル、トリエチレングリコールジメチルエーテル、テトラエチレングリコールジメチルエーテル、３メチルスルホラン、テトラヒドロフルフリルアミン、からなる群より選ばれる少なくとも１種に、縮合芳香族化合物を溶解させたものである。
【０３２３】
以上の構成によれば、縮合芳香族化合物と対になってリチウムから放出される溶媒和電子を安定化させる作用を有しながら、リチウム（例えば、リチウム金属）を溶解することができる第１液体１１０を実現できる。
【０３２４】
図１２は、第１液体のサンプルを示す図である。
【０３２５】
図１２に示される各サンプル（溶媒）に、縮合芳香族化合物としてビフェニルを用い０．１Ｍの濃度で溶解させ調整した各溶液に、リチウム金属片を投入した。それぞれの溶液について、静置後に、目視で、リチウム金属の溶解性を確認した。
【０３２６】
リチウム金属が溶媒和電子を溶液に渡してリチウムイオンとなって溶解すると、無色であった溶液は有色に変化する。このように、リチウム金属が消滅することにより、リチウム金属の溶解の有無を判断できる。
【０３２７】
図１２において、リチウム金属の溶解が確認できたサンプルについては、「○」が表記されている。また、図１２において、リチウム金属の溶解が確認できなかったサンプルについては、「×」が表記されている。
【０３２８】
図１３は、第１液体の別のサンプルを示す図である。
【０３２９】
図１３に示される各サンプルは、図１３に示される溶媒Ｘと溶媒Ｙとを各体積混合比で混合したものである。
【０３３０】
図１３に示される各サンプルについても、上述の図１２に示されるサンプルと同じ実験を行い、リチウム金属の溶解の有無を確認した。
【０３３１】
図１２に示されるように、ジブトキシメタン、アニソール、フェネトールは、単独で用いた場合には、リチウム金属の溶解能を示さなかった。しかし、図１３に示されるように、ジブトキシエタンと混合することで、ジブトキシメタン、アニソール、フェネトールは、リチウム金属の溶解能を示すようになった。
【０３３２】
このように、リチウム金属の溶解能を示す溶媒を共存させることで、リチウム金属の溶解能を示さない溶媒にも、リチウム金属の溶解能を付与することができることが確認された。
【０３３３】
なお、上述の実施の形態１から６のそれぞれに記載の構成は、適宜、互いに、組み合わされてもよい。
【産業上の利用可能性】
【０３３４】
本開示のフロー電池は、例えば、蓄電デバイスとして好適に使用できる。
【符号の説明】
【０３３５】
１１０  第１液体
１２０  第２液体
１２１  第２電極側メディエータ
２１０  第１電極
２２０  第２電極
３２０  第２活物質
４００  隔離部
５１０  第１循環機構
５１１  第１収容部
５１２  第１透過抑制部
５２０  第２循環機構
５２１  第２収容部
５２２  第２透過抑制部
６００  電気化学反応部
６１０  負極室
６２０  正極室
１０００，２０００  フロー電池
【図１】
2018016247.tif 000003
【図２】
2018016247.tif 000004
【図３】
2018016247.tif 000005
【図４】
2018016247.tif 000006
【図５】
2018016247.tif 000007
【図６】
2018016247.tif 000008
【図７】
2018016247.tif 000009
【図８】
2018016247.tif 000010
【図９】
2018016247.tif 000011
【図１０】
2018016247.tif 000012
【図１１】
2018016247.tif 000013
【図１２】
2018016247.tif 000014
【図１３】
2018016247.tif 000015
【国際調査報告】
2018016247.tif 000016
2018016247.tif 000017